(57)【要約】【課題】臭気が低減された使い捨て着用物品及びその包装構造体を提供すること。【解決手段】本発明の使い捨て着用物品の包装構造体１は、包装材２及び該包装材２によって画成された内部空間３を有するパッケージ４と、該内部空間３に収容された使い捨て着用物品５とを含んで構成される。内部空間３に、エチルシクロヘキサン、トルエン、エチルベンゼン、ｍ−キシレン、ｏ−キシレン、スチレン、αメチルスチレン、ｍ−メチルスチレン及びｐ−メチルスチレンからなる群から選択される２種以上の揮発性有機化合物（ＶＯＣ）が存している。内部空間３に存するＶＯＣのうち、最も高い濃度を示すものの濃度が４００ｐｐｂ以下である。また、内部空間３に存するＶＯＣのうち、２番目に高い濃度を示すものの濃度が２００ｐｐｂ以下であることが好ましい。【選択図】図１
2017099860.tif 000002
【特許請求の範囲】
【請求項１】
包装材及び該包装材によって画成された内部空間を有するパッケージと、該内部空間に収容された使い捨て着用物品とを含んで構成され、
前記内部空間に、エチルシクロヘキサン、トルエン、エチルベンゼン、ｍ−キシレン、ｏ−キシレン、スチレン、αメチルスチレン、ｍ−メチルスチレン及びｐ−メチルスチレンからなる群から選択される２種以上の揮発性有機化合物が存しており、
前記内部空間に存する前記揮発性有機化合物のうち、下記方法により測定される濃度が最も高いものの濃度が４００ｐｐｂ以下である、使い捨て着用物品の包装構造体。
包装構造体の内部空間に存する揮発性有機化合物の濃度の測定方法：装置メーカーにより前記群に含まれる揮発性有機化合物の定量測定を可能とされた揮発性有機化合物分析装置を用いる。測定対象である未開封の包装構造体に対し、その外側からシリンジ付きガラス製注射器のシリンジを突き刺して該シリンジを該包装構造体の内部空間に侵入させ、該内部空間に存する気体を該注射器に１０ｍｌ採取する。前記揮発性有機化合物分析装置を用いて、採取した気体中の所望の揮発性有機化合物の濃度を測定する。
【請求項２】
前記内部空間に存する前記揮発性有機化合物のうち、前記方法により測定される濃度が２番目に高いものの濃度が２００ｐｐｂ以下である請求項１に記載の使い捨て着用物品の包装構造体。
【請求項３】
前記使い捨て着用物品中のホットメルト接着剤の含有量が４質量％以下である請求項１又は２に記載の使い捨て着用物品の包装構造体。
【請求項４】
前記使い捨て着用物品は、前記揮発性有機化合物を２種以上含有するホットメルト接着剤を含んで構成され、
前記ホットメルト接着剤に含有される前記揮発性有機化合物のうち、下記方法により測定される濃度が最も高い最高濃度揮発性有機化合物の濃度が６００ｐｐｂ以下であり、且つ下記方法により測定される濃度が２番目に高い２番目濃度揮発性有機化合物の濃度が３００ｐｐｂ以下である請求項１〜３の何れか一項に記載の使い捨て着用物品の包装構造体。
ホットメルト接着剤由来の揮発性有機化合物濃度の測定方法：装置メーカーにより前記群に含まれる揮発性有機化合物の定量測定を可能とされた揮発性有機化合物分析装置を用いる。２枚の不織布からなるシート間に測定対象のホットメルト接着剤を塗布面積３ｍ2、坪量１０ｇ／ｍ2となるように塗布し、その接着剤塗布済み不織布を容量５Ｌのテドラーバッグに入れて熱シールで密封したものを測定サンプルとする。前記不織布としては、前記揮発性有機化合物分析装置にて前記群に含まれる揮発性有機化合物のピークが検出されない不織布を用いる。測定サンプルに対し、その外側からシリンジ付きガラス製注射器のシリンジを突き刺して該シリンジを該測定サンプルの内部空間に侵入させ、該内部空間に存する気体を該注射器に１０ｍｌ採取する。前記揮発性有機化合物分析装置を用いて、採取した気体中の所望の揮発性有機化合物の濃度を測定する。
【請求項５】
前記最高濃度揮発性有機化合物がエチルシクロヘキサンであり、前記２番目濃度揮発性有機化合物がαメチルスチレンである請求項４に記載の使い捨て着用物品の包装構造体。
【請求項６】
下記式（１）により算出されるパッケージ内部空間利用率が０．０４ｍ2／ｐａｄ／ｍ未満である請求項１〜５の何れか一項に記載の使い捨て着用物品の包装構造体。
【数１】
2017099860.tif 000005
【請求項７】
前記包装材の透過性が３０％以上である請求項１〜６の何れか一項に記載の使い捨て着用物品の包装構造体。
【請求項８】
エチルシクロヘキサン、トルエン、エチルベンゼン、ｍ−キシレン、ｏ−キシレン、スチレン、αメチルスチレン、ｍ−メチルスチレン及びｐ−メチルスチレンからなる群から選択される２種以上の揮発性有機化合物を含有し、
下記方法により測定される揮発性有機化合物濃度が最も高いものの濃度が４００ｐｐｂ以下であり、且つ下記方法により測定される揮発性有機化合物濃度が２番目に高いものの濃度が２００ｐｐｂ以下である使い捨て着用物品。
使い捨て着用物品由来の揮発性有機化合物濃度の測定方法：装置メーカーにより前記群に含まれる揮発性有機化合物の定量測定を可能とされた揮発性有機化合物分析装置を用いる。測定対象の使い捨て着用物品を、重量にして２００ｇ又は２００ｇに最も近い重量となる枚数用意し、その用意した使い捨て着用物品を容量５Ｌのテドラーバッグに入れて熱シールで密封したものを測定サンプルとする。測定サンプルに対し、その外側からシリンジ付きガラス製注射器のシリンジを突き刺して該シリンジを該測定サンプルの内部空間に侵入させ、該内部空間に存する気体を該注射器に１０ｍｌ採取する。前記揮発性有機化合物分析装置を用いて、採取した気体中の所望の揮発性有機化合物の濃度を測定する。
【発明の詳細な説明】
【技術分野】
【０００１】
本発明は、使い捨て着用物品及びそれを収容する包装構造体に関する。
【背景技術】
【０００２】
使い捨ておむつ、生理用ナプキン等の使い捨て着用物品は通常、不織布、樹脂フィルム、紙、ゴムなどを含んでおり、これらの構成部材がホットメルト接着剤等によって互いに接合されて構成されている。斯かる構成の使い捨て着用物品においては、新品未使用の状態にもかかわらず、ホットメルト接着剤等から不快な臭気が発生するという問題がある。特に、この種の使い捨て着用物品は通常、折り畳まれた状態で複数枚が重ねられ圧縮・パッケージングされて包装構造体として販売されているところ、使い捨て着用物品の使用者（使い捨ておむつ着用者の保護者等）がこの包装構造体を開封した時に、収容されている複数枚の使い捨て着用物品由来の臭気が開封口から一度に出てくるため、使用者に不快感を与えることがある。
【０００３】
このような使い捨て着用物品の臭気問題に鑑み、特許文献１には、不快な臭気の発生が低減されたホットメルト接着剤が開示されている。特許文献１には、１）使い捨て着用物品用のホットメルト接着剤には湿潤接着性が必要であること、２）湿潤接着性の向上を目的として、ホットメルト接着剤の成分として「カルボン酸及び／又はカルボン酸無水物で変性されたワックス」を用いると不快な臭気を発生するおそれがあること、３）ホットメルト接着剤の成分として「不飽和カルボン酸類又はその無水物によって酸変性されてなる酸変性石油樹脂」は有効であるが、この酸変性石油樹脂の含有量が多過ぎると、ホットメルト接着剤中における遊離酸の含有量が向上し、臭気が発生するおそれがあることが記載されており（特許文献１の〔０００８〕〜〔００１１〕及び〔００３５〕参照）、特許文献１記載のホットメルト接着剤はこれらの知見に基づいて構成されている。特許文献１記載の臭気低減技術は、ホットメルト接着剤に含まれる遊離酸を低減することを主たる構成要素とするものであるが、斯かる技術では、使い捨て着用物品の包装構造体の開封時に発生する臭気による使用者の不快感の低減は不十分であった。
【先行技術文献】
【特許文献】
【０００４】
【特許文献１】特開２０１５−９１９１７号公報
【発明の概要】
【発明が解決しようとする課題】
【０００５】
本発明の課題は、臭気が低減された使い捨て着用物品及びその包装構造体を提供することに関する。
【課題を解決するための手段】
【０００６】
本発明は、包装材及び該包装材によって画成された内部空間を有するパッケージと、該内部空間に収容された使い捨て着用物品とを含んで構成され、前記内部空間に、エチルシクロヘキサン、トルエン、エチルベンゼン、ｍ−キシレン、ｏ−キシレン、スチレン、αメチルスチレン、ｍ−メチルスチレン及びｐ−メチルスチレンからなる群から選択される２種以上の揮発性有機化合物が存しており、前記内部空間に存する前記揮発性有機化合物のうち、下記方法により測定される濃度が最も高いものの濃度が４００ｐｐｂ以下である、使い捨て着用物品の包装構造体である。
【０００７】
＜包装構造体の内部空間に存する揮発性有機化合物（ＶＯＣ）の濃度の測定方法＞
装置メーカーにより前記群に含まれる揮発性有機化合物の定量測定を可能とされた揮発性有機化合物分析装置を用いる。測定対象である未開封の包装構造体に対し、その外側からシリンジ付きガラス製注射器のシリンジを突き刺して該シリンジを該包装構造体の内部空間に侵入させ、該内部空間に存する気体を該注射器に１０ｍｌ採取する。前記揮発性有機化合物分析装置を用いて、採取した気体中の所望の揮発性有機化合物の濃度を測定する。
【０００８】
また本発明は、エチルシクロヘキサン、トルエン、エチルベンゼン、ｍ−キシレン、ｏ−キシレン、スチレン、αメチルスチレン、ｍ−メチルスチレン及びｐ−メチルスチレンからなる群から選択される２種以上の揮発性有機化合物を含有し、下記方法により測定される揮発性有機化合物濃度が最も高いものの濃度が４００ｐｐｂ以下であり、且つ下記方法により測定される揮発性有機化合物濃度が２番目に高いものの濃度が２００ｐｐｂ以下である使い捨て着用物品である。
【０００９】
＜使い捨て着用物品由来の揮発性有機化合物（ＶＯＣ）濃度の測定方法＞
装置メーカーにより前記群に含まれる揮発性有機化合物の定量測定を可能とされた揮発性有機化合物分析装置を用いる。測定対象の使い捨て着用物品を、重量にして２００ｇ又は２００ｇに最も近い重量となる枚数用意し、その用意した使い捨て着用物品を容量５Ｌのテドラーバッグに入れて熱シールで密封したものを測定サンプルとする。測定サンプルに対し、その外側からシリンジ付きガラス製注射器のシリンジを突き刺して該シリンジを該測定サンプルの内部空間に侵入させ、該内部空間に存する気体を該注射器に１０ｍｌ採取する。前記揮発性有機化合物分析装置を用いて、採取した気体中の所望の揮発性有機化合物の濃度を測定する。
【発明の効果】
【００１０】
本発明によれば、臭気が低減された使い捨て着用物品及びその包装構造体が提供される。
【図面の簡単な説明】
【００１１】
【図１】図１は、本発明の使い捨て着用物品の包装構造体の一実施形態を一部破断して模式的に示す斜視図である。
【図２】図２は、図１に示す包装構造体に収容されている使い捨て着用物品の収容状態を模式的に示す斜視図である。
【発明を実施するための形態】
【００１２】
以下、本発明の使い捨て着用物品の包装構造体について、その好ましい一実施形態に基づき図面を参照しながら説明する。図１には本実施形態の包装構造体１、図２には包装構造体１に収容されている使い捨て着用物品５が示されている。包装構造体１は図１に示すように、包装材２及び該包装材２によって画成された内部空間３を有するパッケージ４と、内部空間３に収容された複数の着用物品５とを含んで構成されている。複数の着用物品５は同一物である。
【００１３】
包装構造体１（パッケージ４）は、図１に示すように六面体である直方体形状をなし、所定の幅Ｗ、奥行Ｄ、高さＨを有している。包装構造体１（パッケージ４）の上面には、包装構造体１の運搬に利用可能な把持部４０が設けられている。把持部４０は、パッケージ４と同じく、可撓性を有するシートである包装材２からなり、パッケージ４と一体的に形成されている。パッケージ４には、包装構造体１の開封を容易にするためのミシン目（図示せず）が設けられている。
【００１４】
パッケージ４の内部空間３においては、複数の着用物品５が図２に示す如く折り畳まれた状態で集積されて収容されている。本実施形態においては、包装構造体１の幅Ｗに沿う方向に複数の着用物品５が集積されてスタックを形成し、そのスタックが包装構造体１の高さＨに沿う方向に２段に重ねられ且つその２段重ねのスタックが一体的に圧縮された状態で、パッケージ４の内部空間３に収容されており、内部空間３に複数の着用物品５が高密度で収容されている。内部空間３に折り畳まれた状態で収容されている複数の着用物品５は、それぞれ、その長手方向（折り畳み方向、図２中符号Ｘで示す縦方向）が、包装構造体１の奥行Ｄに沿う方向に一致している。
【００１５】
着用物品５は、着用時に着用者の腰周り又は股下に装着されて使用されるもので、その装着状態ではパンツ状の外観をなし、肌対向面を形成する液透過性の表面シート（図示せず）、非肌対向面を形成する液不透過性の裏面シート５２、及び図示しない該表面シートと裏面シート５２との間に配置された液保持性の吸収体５３を具備している。また、着用物品５は、着用時に着用者の腹側に配される腹側部及び背側に配される背側部とそれらの間に位置する股下部とを有すると共に、該腹側部から該股下部を介して該背側部に延びる縦方向Ｘとこれに直交する横方向Ｙとを有する。縦方向Ｘは、着用者の前後方向に相当する方向である。本明細書において、「肌対向面」は、使い捨て着用物品又はその構成部材における、使い捨て着用物品の着用時に着用者の肌側に向けられる面即ち相対的に着用者の肌に近い側であり、「非肌対向面」は、使い捨て着用物品又はその構成部材における、使い捨て着用物品の着用時に肌側とは反対側に向けられる面即ち相対的に着用者の肌から遠い側である。
【００１６】
着用物品５の構成部材としては、この種の使い捨て着用物品（例えば吸収性物品）に従来用いられている各種のものを特に制限なく用いることができる。例えば、着用者の肌と接する前記表面シートとしては、各種の不織布、開孔フィルム等を用いることができ、裏面シート５２としては、樹脂フィルム、樹脂フィルムと不織布との積層体等を用いることができる。吸収体５３としては、木材パルプ等の繊維材料からなる繊維集合体、該繊維集合体に粒子状の吸水性ポリマーを保持させたもの等を用いることができ、該繊維集合体の外面が紙、不織布等によって被覆されていても良い。着用物品５は、ここに挙げた構成部材の他に、織布、不織布、紙、樹脂製フィルム等からなるシート状部材、紐状又は帯状の弾性部材等を含んで構成され得る。そして、着用物品５の各構成部材は、ホットメルト接着剤、ヒートシール、超音波シール等の公知の接合手段によって、相互に組み合わされ固定されている。
【００１７】
包装構造体１（パッケージ４）の内部空間３には、着用物品５から放散された揮発性有機化合物（Volatile Organic Compounds：以下、「ＶＯＣ」ともいう）が存在し、具体的には、エチルシクロヘキサン、トルエン、エチルベンゼン、ｍ−キシレン、ｏ−キシレン、スチレン、αメチルスチレン、ｍ−メチルスチレン及びｐ−メチルスチレンからなる群から選択される２種以上のＶＯＣ（以下、「特定ＶＯＣ」ともいう）が存している。
【００１８】
包装構造体１の主たる特徴の１つとして、内部空間３に存する特定ＶＯＣのうち、前記＜包装構造体の内部空間に存する揮発性有機化合物（ＶＯＣ）の濃度の測定方法＞により測定される濃度が最も高いものの濃度が、４００ｐｐｂ以下、好ましくは３００ｐｐｂ以下である点が挙げられる。この種の包装構造体においては従来、開封時に発生する臭気が問題となっているところ、この臭気の原因物質は、包装構造体内に収容されている物品から放散されたＶＯＣであると考えられ、具体的には前記特定ＶＯＣであると考えられる。そこで本発明においては、前記特定ＶＯＣの２種以上が包装構造体の内部空間に存しているとの前提の下、該内部空間に存する特定ＶＯＣのうち最も高い濃度を示す化合物に着目し、その濃度を４００ｐｐｂ以下に設定することで、包装構造体の開封時の臭気の低減を図っている。
【００１９】
前記＜包装構造体の内部空間に存する揮発性有機化合物（ＶＯＣ）の濃度の測定方法＞において、揮発性有機化合物分析装置としては市販のものを特に制限無く用いることができ、具体的には例えば、新コスモス電機株式会社製ポータブルＶＯＣ分析装置ＸＧ−１００Ｖを用いることができる。
【００２０】
一般に、使い捨て着用物品からのＶＯＣの放散はその製造直後から始まっており、使い捨て着用物品がパッケージ内に収容されて包装構造体とされた後も該物品からのＶＯＣの放散が続き、その放散されたＶＯＣの一部は、パッケージのミシン目を通して外部へ漏れ出すか、あるいはパッケージを形成する包装材そのものを透過するなどして、包装構造体の内部から出ていくため、包装構造体内のＶＯＣは経時的に減少する。一方、本発明の主たる課題の１つは、包装構造体の開封時の臭気の低減であるから、このようなＶＯＣの経時的な減少を考慮すると、斯かる課題を解決するためには、前述した、「包装構造体（パッケージ）の内部空間に存する前記特定ＶＯＣのうち、最も高い濃度を示すものの濃度が４００ｐｐｂ以下」というのは、少なくとも包装構造体の開封時に満たしていれば良いと言える。つまり、包装構造体の製造直後はその内部の気体中の最も高い濃度を示す前記特定ＶＯＣの濃度が４００ｐｐｂを超えていても、その包装構造体が流通ルートを経て使用者の手元に届いて開封される時に該ＶＯＣ濃度が４００ｐｐｂ以下であれば、本発明の主たる課題は解決され、実用上も問題ないと言える。
【００２１】
そして、この種の包装構造体、特に、吸収性物品等の使い捨て着用物品を収容する包装構造体については、それが製造されてから使用者の手元に届くまでに要する時間が通常２週間程度以上であることを考慮すると、製造直後から２週間経過時点で、「包装構造体（パッケージ）の内部空間に存する前記特定ＶＯＣのうち、最も高い濃度を示すものの濃度が４００ｐｐｂ以下」を満たしていれば良いと言える。これを達成する観点から、「製造直後の包装構造体の内部空間に存する前記特定ＶＯＣのうち最も高い濃度を示すもの（以下、「第１のＶＯＣ」ともいう）について、製造直後から２週間経過時点までの包装構造体の内部空間に存する該第１のＶＯＣの濃度の減少率」（以下、Ｅｒともいう）は、６０％以上であることが好ましい。Ｅｒは次式により算出される。
Ｅｒ＝（Ｅ０−Ｅ１）／Ｅ０
前記式中、Ｅ０は「製造直後の包装構造体の内部空間に存する前記第１のＶＯＣの濃度」、Ｅ１は「製造直後から２週間経過時点での包装構造体の内部空間に存する前記第１のＶＯＣの濃度」である。Ｅ０及びＥ１は、それぞれ、前記＜包装構造体の内部空間に存する揮発性有機化合物（ＶＯＣ）の濃度の測定方法＞に準じて測定することができる。
【００２２】
また、包装構造体の開封時の臭気をより一層低減する観点から、包装構造体（パッケージ）の内部空間に存する気体中の前記特定ＶＯＣのうち、前記「包装構造体の内部空間に存するＶＯＣの濃度の測定方法」により測定される濃度が２番目に高いものの濃度は、２００ｐｐｂ以下であることが好ましく、１６０ｐｐｂ以下であることがさらに好ましい。
【００２３】
また、前記の包装構造体内の前記最高濃度特定ＶＯＣの濃度の減少率を規定したのと同様の理由により、「製造直後の包装構造体の内部空間に存する前記特定ＶＯＣのうち２番目に高い濃度を示すもの（以下、「第２のＶＯＣ」ともいう）について、製造直後から２週間経過時点までの包装構造体の内部空間に存する該第２のＶＯＣの濃度の減少率」（以下、Ａｒともいう）は、６０％以上であることが好ましい。Ａｒは次式により算出される。
Ａｒ＝（Ａ０−Ａ１）／Ａ０
前記式中、Ａ０は「製造直後の包装構造体の内部空間に存する前記第２のＶＯＣの濃度」、Ａ１は「製造直後から２週間経過時点での包装構造体の内部空間に存する前記第２のＶＯＣの濃度」である。Ａ０及びＡ１は、それぞれ、前記＜包装構造体の内部空間に存する揮発性有機化合物（ＶＯＣ）の濃度の測定方法＞に準じて測定することができる。
【００２４】
前記の包装構造体内の最も高い濃度を示すＶＯＣ（第１のＶＯＣ）及び２番目に高い濃度を示すＶＯＣ（第２のＶＯＣ）それぞれの濃度並びにそれらの減少率（Ｅｒ、Ａｒ）は、包装構造体におけるパッケージを形成する包装材の通気性の影響を少なからず受ける。一般に、包装材の通気性が大きいほど、パッケージ内のＶＯＣ濃度は低下する。斯かる点を考慮すると、前記のＶＯＣ濃度に関する各種規定を確実に満たすようにする観点から、包装構造体１におけるパッケージ４を形成する包装材２の透過性が３０％以上であることが好ましい。斯かる透過性の数値が大きいほど、前記特定ＶＯＣをはじめとする各種のＶＯＣの透過性が高く、ＶＯＣを透過させやすい。包装材２の透過性は下記＜包装材料の透過性試験＞により測定される。
【００２５】
＜包装材料の透過性試験＞
本試験は、特表２００７−５２５２４５号公報（以下、試験規格文献ともいう）の段落〔００４４〕〜〔００４７〕に記載の「メンチルラクテートについて包装材料の透過性を決定するためのヘッドスペース試験」に準じる。メンチルラクテートは、水を実質的に含まない室温で固体の非水性揮発性物質であり、２０℃で約５Ｐａ（約０．０５ｍｂａｒ）の蒸気圧を有する。以下、本試験に関し、（１）試験装置、（２）試薬、（３）試験条件、（４）性能の測定について順次説明する。尚、以下の本試験の説明における図３〜図６は、試験規格文献に記載の図３〜図６を意味する。また、以下の本試験の説明における「包装材料」（図面の参照番号２６）が評価対象物であり、例えばパッケージ４を形成する包装材２である。
【００２６】
（１）装置
ガラス製トラップ装置（供給元：イタリア、ローマのテクノキミカ・モデルナ社（TECNOCHIMICA MODERNA s.r.l.））、次の部分から構成される（ガラス製トラップの分解図は図３において見られ、参照番号は次のようである）：
１−下部分（２０）（呼び幅＿ＤＮ＝６０ｍｍ、体積＝５００ｍｌ）
２−上部分（２１）（呼び幅＿ＤＮ＝６０、体積＝１５０ｍｌ）
３−閉鎖用アルミニウムクリップ（２２）（呼び幅＿ＤＮ＝６０）
４−シリコンＯ−リング（２３）（呼び幅＿ＤＮ＝６０）
５−ホールカップ（図６の２４）（スレッド＿ＳＶＬ１５）
６−シリコーン隔壁（２５）
−１００μｍのポリジメチルシロキサン（ＰＤＭＳ）によりコーティングされている固相ミクロ抽出（ＳＰＭＥ）繊維（供給元：イタリア、ミラノのシグマ・アルドリッチ（Sigma-Aldrich）／スペルコ（Supelco）、コード番号＝５７３００−Ｕ）
−１００μｌマイクロシリンジ
−ガスクロマトグラフィー機器（ＧＣ トレース（Trace）−サーモフィニガン（Thermofinnigan））−質量分析（ＭＳ）（ポラリスＱ（PolarisQ））検出器又は水素炎イオン化検出器（ＦＩＤ）
−キャピラリーカラム Ｊ＆Ｗ ＤＢ１：Ｌ＝６０ｍ、ＩＤ＝０．３２ｍｍ、ＦＴ＝０．２５μｍ（コード番号１２３−１０６２）
【００２７】
（２）試薬
−メンチルラクテート（供給元：シムライズ（Symrise）旧ハールマン・アンド・ライマー（Haarmann & Reimer）、ドイツ、ホルツミンデン（Holzminden）Ｄ−３７６０１私書箱１２５３）
−ポリエチレングリコールＰＥＧ４００（供給元：クラリアント社（CLARIANT GmbH）ドイツ、タウヌスのザルツバッハ６５８４０）
−３０重量％のメンチルラクテート及び７０重量％のＰＥＧ−４００の混合物
【００２８】
（３）試験条件
ガラス製トラップ装置を組み立てるために、１つの隔壁（２５）及びホールカップ（図６の（２４））を上部分（２１）の上部の穴の中にねじ込む。もう１つの隔壁を下部分（２０）の穴の中にねじ込む。図４に見られるように、Ｏリング（２３）を下部分（２０）の上部に設置する。試験する包装材料（２６）をＯリング（２３）上に設置するが、これは包装材料（２６）によって完全に覆われなければならない。上部分（２１）を下部分の上に、上部分（２１）と下部分（２０）の開口部が同一の広がりを持って対応するように設置し、それにより包装材料（２６）は、ガラス製トラップの上部分（２１）と下部分（２０）との間に密封して閉じ込められる。上部分（２１）と下部分（２０）との密封は、次に組み立てられたガラス製トラップに適用されるクリップ（２２）により確実にされる。内部に包装材料を有する完全に組み立てられたガラス製トラップは、図５に見られる。この後、７０重量％のＰＥＧ−４００及び３０重量％のメンチルラクテートの混合物の５００μｌが、マイクロリットルのシリンジにより隔壁を通して下部分（２０）に注入される。続いて、ガラス製トラップ（glass trap）はオーブン中に設置され、及び４０℃で２時間維持される。この後、ガラス製トラップの上部分（２１）内に存在するメンチルラクテートがＳＰＭＥ繊維により２０分間抽出される。抽出工程は図６に図解される。ＳＰＭＥ繊維は次にガスクロマトグラフィー装置の注入ポートの中に１分間脱着される。ガスクロマトグラフィーの実行は、ＦＩＤ又はＭＳ検出器のいずれかにより行われる。
【００２９】
（４）性能の測定
透過性は、上部分と下部分との間にいずれの包装材料も有しない同量のＰＥＧ−４００／メンチルラクテート混合物により試験される参照に対して計算される。この参照は１００％透過性を表す。ガラス製トラップの上部分と下部分との間に配置される包装材料に関する試験の実行は、それらのバリア性能に依存して、結果として０％〜１００％である。
【００３０】
前記の包装構造体内の前記特定ＶＯＣの濃度に関する規定を満たすためには、包装材のみならず、包装構造体に収容される使い捨て着用物品にも工夫が必要である。斯かる観点から、図１に示す包装構造体１（パッケージ４）の内部空間３に収容された着用物品５は、前記特定ＶＯＣを２種以上含有することを前提として、前記＜使い捨て着用物品由来の揮発性有機化合物（ＶＯＣ）濃度の測定方法＞により測定されるＶＯＣ濃度が最も高いものの濃度が４００ｐｐｂ以下、好ましくは３５０ｐｐｂ以下であり、且つ同方法により測定されるＶＯＣ濃度が２番目に高いものの濃度が２００ｐｐｂ以下、好ましくは１５０ｐｐｂ以下である。
【００３１】
前記＜使い捨て着用物品由来の揮発性有機化合物（ＶＯＣ）濃度の測定方法＞において、テドラーバックとしては、例えばアズワン製の容量５Ｌのものを用いることができる。テドラーバックの一端をはさみで切断する等して、テドラーバックに開口を形成しておくと良い。例えば、測定対象の包装構造体から使い捨て着用物品を、重量にして２００ｇ又は２００ｇに最も近い重量となる枚数取り出し、その取り出した使い捨て着用物品を速やかにテドラーバックに収容し、開口を熱シールして密封することで、測定サンプルが得られる。また、ＶＯＣ分析装置としては、市販のものを特に制限無く用いることができ、具体的には例えば、新コスモス電機株式会社製ポータブルＶＯＣ分析装置ＸＧ−１００Ｖを用いることができる。
【００３２】
前記の包装構造体及び使い捨て着用物品それぞれについての、前記特定ＶＯＣのうちで最も高い濃度を示すもの及び２番目に高い濃度を示すものそれぞれの濃度、並びにそれらの減少率（Ｅｒ、Ａｒ）に関する規定を確実に満たすようにする観点から、包装構造体１（パッケージ４）の内部空間３に収容されている各着用物品５におけるホットメルト接着剤の含有量は、４質量％以下であることが好ましい。包装構造体の開封時に発生する臭気の発生源は、該包装構造体に収容されている使い捨て着用物品に含まれるホットメルト接着剤であると考えられることから、該ホットメルト接着剤の含有量を可能な限り低減することで、前記特定ＶＯＣ等に関する各種規定が満たされやすくなり、延いては、包装構造体の開封時の臭気の低減に繋がる。ホットメルト接着剤は、使い捨て着用物品における構成部材どうしの接合に使用されるものであるから、使い捨て着用物品におけるホットメルト接着剤の含有量（使用量）を減らす代わりに、代替の接合手段として、熱シール、超音波シール等の公知の接合方法を採用・多用することが好ましい。
【００３３】
また、包装構造体の内部空間における使い捨て着用物品の収容率は、前記の包装構造体についてのＶＯＣ濃度に少なからず影響を及ぼし、通常、包装構造体の内部空間における使い捨て着用物品の収容率が低下すると、該内部空間のＶＯＣ濃度が増加する傾向がある。これに対し、包装構造体１（パッケージ４）においては、内部空間３の収容率が比較的低い場合であっても、より具体的には、下記式（１）により算出されるパッケージ内部空間利用率Ｕが０．０４ｍ2／ｐａｄ／ｍ未満となるような収容率であっても、包装構造体１（パッケージ４）の内部空間３に存する前記特定ＶＯＣのうち最も高い濃度を示すものの濃度を４００ｐｐｂ以下とし、且つ２番目に高い濃度を示すものの濃度を２００ｐｐｂ以下とすることができる。
【００３４】
【数１】
2017099860.tif 000003
【００３５】
例えば、図１に示す包装構造体１の場合、パッケージ４は直方体形状（六面体）であるから、前記式（１）のＳは、パッケージ４の幅Ｗ、奥行Ｄ、高さＨを用いて六面それぞれの面積を求め、それらの合計として算出される。また、包装構造体１における複数の着用物品５は、それぞれ、図２に示すように縦方向Ｘに２つ折りされているので、前記式（１）のＬは、その２つ折りされた状態における着用物品５の長手方向（折り畳み方向）の長さである。複数の着用物品５それぞれの長さＬは通常、互いに同一である。尚、図２に示す着用物品５は２つ折りされているが、本発明の包装構造体における使い捨て着用物品の包装構造体収容時の形態は２つ折りに限定されず、例えば３つ折りでも良く、折り畳まれていなくても良い。また、包装構造体内における使い捨て着用物品の収容数、即ち前記式（１）のＱは、特に限定されないが、例えば、該使い捨て着用物品が着用物品５の場合、着用物品５の収容数は通常２０〜１２０ｐａｄである
【００３６】
前記のＶＯＣ濃度に関する各種規定を確実に満たすようにする観点から、包装構造体１（パッケージ４）の内部空間３に収容されている着用物品５は、前記特定ＶＯＣを２種以上含有するホットメルト接着剤を含んで構成されていることを前提として、該ホットメルト接着剤に含有される前記特定ＶＯＣのうち、下記＜ホットメルト接着剤由来の揮発性有機化合物（ＶＯＣ）濃度の測定方法＞により測定される濃度が最も高い「最高濃度ＶＯＣ」の濃度が６００ｐｐｂ以下、好ましくは５００ｐｐｂ以下であり、且つ下記方法により測定される濃度が２番目に高い「２番目濃度ＶＯＣ」の濃度が３００ｐｐｂ以下、好ましくは２００ｐｐｂ以下であることが好ましい。着用物品５に斯かるホットメルト接着剤を使用することで、包装構造体１の製造直後から２週間経過時点は勿論のこと、包装構造体１の製造直後であっても、前記の「包装構造体１（パッケージ４）の内部空間に存する前記特定ＶＯＣのうち最も高い濃度を示すものの濃度が４００ｐｐｂ以下」をより確実に達成することが可能となり、さらには「包装構造体１（パッケージ４）の内部空間に存する前記特定ＶＯＣのうち２番目に高い濃度を示すものの濃度が２００ｐｐｂ以下」をより確実に達成し得る。
【００３７】
＜ホットメルト接着剤由来の揮発性有機化合物（ＶＯＣ）濃度の測定方法＞
装置メーカーにより前記特定ＶＯＣの定量測定を可能とされた揮発性有機化合物分析装置を用いる。２枚の不織布からなるシート間に測定対象のホットメルト接着剤を塗布面積３ｍ2、坪量１０ｇ／ｍ2となるように塗布し、その接着剤塗布済み不織布を容量５Ｌのテドラーバッグに入れて熱シールで密封したものを測定サンプルとする。前記不織布としては、前記揮発性有機化合物分析装置にて前記特定ＶＯＣのピークが検出されない不織布を用いる。測定サンプルに対し、その外側からシリンジ付きガラス製注射器のシリンジを突き刺して該シリンジを該測定サンプルの内部空間に侵入させ、該内部空間に存する気体を該注射器に１０ｍｌ採取する。揮発性有機化合物分析装置を用いて、採取した気体中の所望の揮発性有機化合物の濃度を測定する。テドラーバッグ、揮発性有機化合物分析装置については、前記＜使い捨て着用物品由来の揮発性有機化合物（ＶＯＣ）濃度の測定方法＞に準じる。測定対象のホットメルト接着剤が塗布される前記シートしては、例えば、坪量１６ｇ／ｍ2のスパンボンド不織布を用いることができる。
【００３８】
前記「特定ＶＯＣを２種以上含有し、その含有されている特定ＶＯＣのうち、最も高い濃度を示す最高濃度ＶＯＣの濃度が６００ｐｐｂ以下であり、且つ２番目に高い濃度を示す２番目濃度ＶＯＣの濃度が３００ｐｐｂ以下であるホットメルト接着剤」（以下、特定ホットメルト接着剤ともいう）の一例として、前記＜ホットメルト接着剤由来の揮発性有機化合物（ＶＯＣ）濃度の測定方法＞に従って測定した場合に下記(i)及び(ii)の全てを満たすホットメルト接着剤が挙げられる。
(i)前記最高濃度ＶＯＣがエチルシクロヘキサン
(ii)前記２番目濃度ＶＯＣがαメチルスチレン
【００３９】
前記特定ホットメルト接着剤の具体例として、「ビニル系芳香族炭化水素と共役ジエン化合物との共重合体である熱可塑性ブロック共重合体」（以下、特定熱可塑性ブロック共重合体ともいう）を必須成分として含有するものが挙げられる。この特定熱可塑性ブロック共重合体は、ビニル系芳香族炭化水素と共役ジエン化合物とがブロック共重合した共重合体であり、通常、ビニル系芳香族炭化水素ブロックと共役ジエン化合物ブロックを有してなる。
【００４０】
前記ビニル系芳香族炭化水素とは、ビニル基を有する芳香族炭化水素化合物を意味し、具体的には例えば、スチレン、ｏ−メチルスチレン、ｐ−メチルスチレン、ｐ−ｔｅｒｔ−ブチルスチレン、１，３−ジメチルスチレン、α−メチルスチレン、ビニルナフタレン、及びビニルアントラセン等が挙げられ、これらの１種を単独で又は２種以上を組み合わせて用いることができる。これらのビニル系芳香族炭化水素の中でも特に、スチレンが好ましい。
【００４１】
前記共役ジエン化合物とは、少なくとも一対の共役二重結合を有するジオレフィン化合物を意味し、具体的には例えば、１，３−ブタジエン、２−メチル−１，３−ブタジエン（又はイソプレン）、２，３−ジメチル−１，３−ブタジエン、１，３−ペンタジエン、１，３−ヘキサジエン等が挙げられ、これらの１種を単独で又は２種以上を組み合わせて用いることができる。これらの共役ジエン化合物の中でも特に、１，３−ブタジエン、２−メチル−１，３−ブタジエンが好ましい。
【００４２】
前記特定熱可塑性ブロック共重合体は、未水素添加物でも良く、水素添加物でも良い。特定ホットメルト接着剤の未水素添加物としては、例えば、共役ジエン化合物に基づくブロックが水素添加されていないものを例示でき、より具体的には例えば、スチレン−イソプレンブロックコポリマー（ＳＩＳ）、スチレン−ブタジエンブロックコポリマー（ＳＢＳ）を例示できる。また、特定ホットメルト接着剤の水素添加物として、例えば、共役ジエン化合物に基づくブロックの全部又は一部が水素添加されたブロック共重合体を例示でき、より具体的には例えば、水素添加されたスチレン−イソプレンブロックコポリマー（ＳＥＰＳ）、水素添加されたスチレン−ブタジエンブロックコポリマー（ＳＥＢＳ）を例示できる。本発明においては、特定熱可塑性ブロック共重合体の１種を単独で又は２種以上を組み合わせて用いることができる。
【００４３】
前記特定熱可塑性ブロック共重合体として、市販品を用いることができる。例えば、旭化成工業（株）製のアサプレンＴ４３９（商品名）、アサプレンＴ４３６（商品名）、アサプレンＴ４３８（商品名）、アサプレンＮ５０５（商品名）及びタフプレンＴ１２５（商品名）；ＪＳＲ（株）製のＴＲ２００３（商品名）、ＴＲ２５００（商品名）及びＴＲ２６００（商品名）；ファイヤーストン社製のステレオン８５７（商品名）及びステレオン８４１Ａ（商品名）；クレイトンポリマー社製のクレイトンＤ１１１８（商品名）；Ｅｎｉｃｈｅｍ社（株）製のＳｏｌＴ１６６（商品名）；日本ゼオン社（株）製のクインタック３４３３Ｎ（商品名）及びクインタック３４２１（商品名）を例示できる。
【００４４】
前記特定ホットメルト接着剤には、前記特定熱可塑性ブロック共重合体以外に、必要に応じ、凝集剤、粘着付与剤、可塑剤を含有させることができる。
【００４５】
前記凝集剤としては、例えば、αメチルスチレン系樹脂等のポリスチレン化合物を例示できる。
【００４６】
前記粘着付与樹脂としては、例えば、天然ロジン、変性ロジン、水添ロジン、天然ロジンのグリセロールエステル、変性ロジンのグリセロールエステル、天然ロジンのペンタエリスリトールエステル、変性ロジンのペンタエリスリトールエステル、水添ロジンのペンタエリスリトールエステル、天然テルペンのコポリマー、天然テルペンの３次元ポリマー、水添テルペンのコポリマーの水素化誘導体、ポリテルペン樹脂、フェノール系変性テルペン樹脂の水素化誘導体、脂肪族石油炭化水素樹脂、脂肪族石油炭化水素樹脂の水素化誘導体、芳香族石油炭化水素樹脂、芳香族石油炭化水素樹脂の水素化誘導体、環状脂肪族石油炭化水素樹脂、環状脂肪族石油炭化水素樹脂の水素化誘導体を例示できる。
【００４７】
前記可塑剤としては、例えば、パラフィン系オイル、ナフテン系オイル、芳香族系オイルを例示できる。
【００４８】
前記特定ホットメルト接着剤の好ましい一例として、前記の特定熱可塑性ブロック共重合体と凝集剤と粘着付与剤と可塑剤との合計を１００質量部として、特定熱可塑性ブロック共重合体を１０質量部以上３５質量部以下、凝集剤を１質量部以上５質量部以下、粘着付与剤を４５質量部以上８０質量部以下、可塑剤を３質量部以上２５質量部以下含有するホットメルト接着剤が挙げられる。
【００４９】
本発明の適用範囲は、使い捨て着用物品（着用時に着用者の腰周り又は股下に装着される使い捨て着用物品）全般に適用でき、例えば、展開型使い捨ておむつ、パンツ型使い捨ておむつ、生理用ナプキン等の、吸収性コアを具備する吸収性物品の他、吸収性コアを具備しない着用物品、例えば、手術着等の医療用着用物品や使い捨ての下着等のその他の着用物品にも好適である。前述した本発明の実施形態に関し、更に以下の付記を開示する。
【００５０】
＜１＞
包装材及び該包装材によって画成された内部空間を有するパッケージと、該内部空間に収容された使い捨て着用物品とを含んで構成され、
前記内部空間に、エチルシクロヘキサン、トルエン、エチルベンゼン、ｍ−キシレン、ｏ−キシレン、スチレン、αメチルスチレン、ｍ−メチルスチレン及びｐ−メチルスチレンからなる群から選択される２種以上の揮発性有機化合物（特定ＶＯＣ）が存しており、
前記内部空間に存する前記揮発性有機化合物のうち、下記方法により測定される濃度が最も高いものの濃度が４００ｐｐｂ以下である、使い捨て着用物品の包装構造体。
包装構造体の内部空間に存する揮発性有機化合物（ＶＯＣ）の濃度の測定方法（以下、「方法１」ともいう）：装置メーカーにより前記群に含まれる揮発性有機化合物（特定ＶＯＣ）の定量測定を可能とされた揮発性有機化合物分析装置を用いる。測定対象である未開封の包装構造体に対し、その外側からシリンジ付きガラス製注射器のシリンジを突き刺して該シリンジを該包装構造体の内部空間に侵入させ、該内部空間に存する気体を該注射器に１０ｍｌ採取する。前記揮発性有機化合物分析装置を用いて、採取した気体中の所望の揮発性有機化合物の濃度を測定する。
＜２＞
前記内部空間に存する前記揮発性有機化合物のうち、前記方法１により測定される濃度が最も高いものの濃度が３００ｐｐｂ以下である前記＜１＞に記載の使い捨て着用物品の包装構造体。
＜３＞
製造直後から２週間経過時点で、前記内部空間に存する前記揮発性有機化合物のうち、前記方法１により測定される濃度が最も高いものの濃度が４００ｐｐｂ以下である前記＜１＞又は＜２＞に記載の使い捨て着用物品の包装構造体。
【００５１】
＜４＞
前記内部空間に存する前記揮発性有機化合物のうち、前記方法１により測定される濃度が２番目に高いものの濃度が２００ｐｐｂ以下である前記＜１＞〜＜３＞の何れか一項に記載の使い捨て着用物品の包装構造体。
＜５＞
前記内部空間に存する前記揮発性有機化合物のうち、前記方法１により測定される濃度が２番目に高いものの濃度が１６０ｐｐｂ以下である前記＜１＞〜＜４＞の何れか一項に記載の使い捨て着用物品の包装構造体。
＜６＞
前記使い捨て着用物品中のホットメルト接着剤の含有量が４質量％以下である前記＜１＞〜＜５＞の何れか一項に記載の使い捨て着用物品の包装構造体。
【００５２】
＜７＞
前記使い捨て着用物品は、前記揮発性有機化合物を２種以上含有するホットメルト接着剤を含んで構成され、
前記ホットメルト接着剤に含有される前記揮発性有機化合物のうち、下記方法により測定される濃度が最も高い最高濃度揮発性有機化合物の濃度が６００ｐｐｂ以下であり、且つ下記方法により測定される濃度が２番目に高い２番目濃度揮発性有機化合物の濃度が３００ｐｐｂ以下である前記＜１＞〜＜６＞の何れか一項に記載の使い捨て着用物品の包装構造体。
ホットメルト接着剤由来の揮発性有機化合物（ＶＯＣ）濃度の測定方法（以下、「方法２」ともいう）：装置メーカーにより前記群に含まれる揮発性有機化合物の定量測定を可能とされた揮発性有機化合物分析装置を用いる。２枚の不織布からなるシート間に測定対象のホットメルト接着剤を塗布面積３ｍ2、坪量１０ｇ／ｍ2となるように塗布し、その接着剤塗布済み不織布を容量５Ｌのテドラーバッグに入れて熱シールで密封したものを測定サンプルとする。前記不織布としては、前記揮発性有機化合物分析装置にて前記群に含まれる揮発性有機化合物のピークが検出されない不織布を用いる。測定サンプルに対し、その外側からシリンジ付きガラス製注射器のシリンジを突き刺して該シリンジを該測定サンプルの内部空間に侵入させ、該内部空間に存する気体を該注射器に１０ｍｌ採取する。前記揮発性有機化合物分析装置を用いて、採取した気体中の所望のＶＯＣの濃度を測定する。
＜８＞
前記最高濃度揮発性有機化合物の濃度が５００ｐｐｂ以下である前記＜７＞に記載の使い捨て着用物品の包装構造体。
＜９＞
前記２番目濃度揮発性有機化合物の濃度が２００ｐｐｂ以下である前記＜７＞又は＜８＞に記載の使い捨て着用物品の包装構造体。
＜１０＞
前記最高濃度揮発性有機化合物がエチルシクロヘキサンであり、前記２番目濃度揮発性有機化合物がαメチルスチレンである前記＜７＞〜＜９＞の何れか一項に記載の使い捨て着用物品の包装構造体。
【００５３】
＜１１＞
前記使い捨て着用物品中のホットメルト接着剤は、ビニル系芳香族炭化水素と共役ジエン化合物との共重合体である熱可塑性ブロック共重合体を必須成分として含有する前記＜１＞〜＜１０＞の何れか一項に記載の使い捨て着用物品の包装構造体。
＜１２＞
前記使い捨て着用物品中のホットメルト接着剤は、前記熱可塑性ブロック共重合体、凝集剤、粘着付与剤及び可塑剤を含有し、これらの合計を１００質量部とした場合、特定熱可塑性ブロック共重合体を１０質量部以上３５質量部以下、凝集剤を１質量部以上５質量部以下、粘着付与剤を４５質量部以上８０質量部以下、可塑剤を３質量部以上２５質量部以下含有する前記＜１１＞に記載の使い捨て着用物品の包装構造体。
【００５４】
＜１３＞
前記式（１）により算出されるパッケージ内部空間利用率が０．０４ｍ2／ｐａｄ／ｍ未満である前記＜１＞〜＜１２＞の何れか一項に記載の使い捨て着用物品の包装構造体。＜１４＞
前記包装材の透過性が３０％以上である前記＜１＞〜＜１３＞の何れか一項に記載の使い捨て着用物品の包装構造体。
＜１５＞
製造直後の前記内部空間に存する前記揮発性有機化合物のうち、前記方法１により測定される濃度が最も高いものを第１の揮発性有機化合物とした場合、製造直後から２週間経過時点までの該第１の揮発性有機化合物の濃度減少率が６０％以上である前記＜１＞〜＜１４＞の何れか一項に記載の使い捨て着用物品の包装構造体。
＜１６＞
製造直後の前記内部空間に存する前記揮発性有機化合物のうち、前記方法１により測定される濃度が２番目に高いものを第２の揮発性有機化合物とした場合、製造直後から２週間経過時点までの該第２の揮発性有機化合物の濃度減少率が６０％以上である前記＜１＞〜＜１５＞の何れか一項に記載の使い捨て着用物品の包装構造体。
【００５５】
＜１７＞
エチルシクロヘキサン、トルエン、エチルベンゼン、ｍ−キシレン、ｏ−キシレン、スチレン、αメチルスチレン、ｍ−メチルスチレン及びｐ−メチルスチレンからなる群から選択される２種以上の揮発性有機化合物（特定ＶＯＣ）を含有し、
下記方法により測定される揮発性有機化合物濃度が最も高いものの濃度が４００ｐｐｂ以下であり、且つ下記方法により測定される揮発性有機化合物濃度が２番目に高いものの濃度が２００ｐｐｂ以下である使い捨て着用物品。
使い捨て着用物品由来の揮発性有機化合物（ＶＯＣ）濃度の測定方法（以下、「方法３」ともいう）：装置メーカーにより前記群に含まれる揮発性有機化合物の定量測定を可能とされた揮発性有機化合物分析装置を用いる。測定対象の使い捨て着用物品を、重量にして２００ｇ又は２００ｇに最も近い重量となる枚数用意し、その用意した使い捨て着用物品を容量５Ｌのテドラーバッグに入れて熱シールで密封したものを測定サンプルとする。測定サンプルに対し、その外側からシリンジ付きガラス製注射器のシリンジを突き刺して該シリンジを該測定サンプルの内部空間に侵入させ、該内部空間に存する気体を該注射器に１０ｍｌ採取する。前記揮発性有機化合物分析装置を用いて、採取した気体中の所望の揮発性有機化合物の濃度を測定する。
【００５６】
＜１８＞
前記方法３により測定される揮発性有機化合物濃度が最も高いものの濃度が３５０ｐｐｂ以下である前記＜１７＞に記載の使い捨て着用物品。
＜１９＞
前記方法３により測定される揮発性有機化合物濃度が２番目に高いものの濃度が１５０ｐｐｂ以下である前記＜１７＞又は＜１８＞に記載の使い捨て着用物品。
【実施例】
【００５７】
以下、本発明を実施例により更に具体的に説明するが、本発明は斯かる実施例に限定されるものではない。
【００５８】
〔実施例１〕
図１に示す包装構造体１と同様の基本構成を有する使い捨て着用物品の包装構造体を実施例１とした。実施例１の使い捨て着用物品の包装構造体において、パッケージ内部空間利用率が０．０３８ｍ2／ｐａｄ／ｍであり、該包装構造体に収容されている複数枚の着用物品総重量が１９２０ｇであり、該包装構造体に収容されている複数枚の着用物品それぞれに使用するホットメルト接着剤として、前記特定ホットメルト接着剤の１種である下記ホットメルト接着剤Ａを使用した。各着用物品中のホットメルト接着剤Ａの含有量は４質量％以下であった。
【００５９】
前記ホットメルト接着剤Ａは、特開２００７−１６９５３１号公報に従って製造した。ホットメルト接着剤Ａの組成は下記の通り。また、ホットメルト接着剤Ａは、前記特定ＶＯＣを２種以上含有するもので、前記＜ホットメルト接着剤由来の揮発性有機化合物（ＶＯＣ）濃度の測定方法＞に従って測定した場合に、各特定ＶＯＣの濃度は下記の通りであり、前記最高濃度ＶＯＣがエチルシクロヘキサン、前記２番目濃度ＶＯＣがαメチルスチレンであった。
・エチルシクロヘキサンの濃度：４９８ｐｐｂ
・αメチルスチレンの濃度：１８０ｐｐｂ
・エチルベンゼンの濃度：１００ｐｐｂ
・スチレンの濃度：１６０ｐｐｂ
【００６０】
（ホットメルト接着剤Ａの組成）
・スチレン−ブタジエン−スチレン共重合体
（前記特定熱可塑性ブロック共重合体）                      ２７．４８質量％
・水素添加ジシクロペンタジエン系炭化水素樹脂（粘着付与剤）１５．２質量％
・水素添加ジシクロペンタジエン系炭化水素樹脂（粘着付与剤）２６．１質量％
・脂肪族芳香族共重合体樹脂（粘着付与剤）                  １５．２質量％
・αメチルスチレン系樹脂（凝集剤）                          ３．４質量％
・パラフィンオイル（可塑剤）                              １１．８質量％
【００６１】
〔実施例２〜４及び比較例１〜３〕
前記ホットメルト接着剤Ａに代えて、他のホットメルト接着剤を使用した以外は、実施例１と同様にして使い捨て着用物品の包装構造体を得、実施例２及び４並びに比較例１〜３とした。また実施例２において、包装構造体におけるパッケージを形成する包装材をより透過性の高いものに変更した以外は実施例２と同様にして使い捨て着用物品の包装構造体を得、実施例３とした。
実施例２〜４及び比較例１〜３で使用したホットメルト接着剤は何れも、前記特定ＶＯＣを２種以上含有するもので、前記＜ホットメルト接着剤由来の揮発性有機化合物（ＶＯＣ）濃度の測定方法＞に従って測定した場合に、前記最高濃度ＶＯＣがエチルシクロヘキサン、前記２番目濃度ＶＯＣがαメチルスチレンであった。
尚、実施例２〜４及び比較例１〜３で使用したホットメルト接着剤は何れも、ホットメルト接着剤Ａと同様に特開２００７−１６９５３１号公報に従って製造した非売品である。また、実施例１〜４で使用したホットメルト接着剤は、前記特定ホットメルト接着剤の一種であるが、各比較例で使用したホットメルト接着剤は何れも前記特定ホットメルト接着剤ではない。
【００６２】
〔評価試験〕
各実施例及び比較例について、「使い捨て着用物品に使用したホットメルト接着剤由来の前記特定ＶＯＣのうち、最も高い濃度を示すもの（最高濃度ＶＯＣ）及び２番目に高い濃度を示すもの（２番目濃度ＶＯＣ）それぞれの濃度」、「使い捨て着用物品由来の前記特定ＶＯＣのうち、最も高い濃度を示すもの及び２番目に高い濃度を示すものそれぞれの濃度」、「使い捨て着用物品の包装構造体の内部空間に存する前記特定ＶＯＣのうち、最も高い濃度を示すもの（第１のＶＯＣ）及び２番目に高い濃度を示すもの（第２のＶＯＣ）それぞれの濃度及び濃度減少率」、「パッケージ内部空間利用率」、「パッケージを形成する包装材の透過性」をそれぞれ前記方法により測定した。
また、各実施例及び比較例の包装構造体の開封時の臭気を１０人のモニターに評価してもらい、ホットメルト接着剤の臭気がほとんど感じられない人数が８人以上の場合をＡ、６〜７人の場合をＢ、２〜５人の場合をＣ、０〜１人の場合をＤとした。
以上の結果を下記表１に示す。
【００６３】
【表１】
2017099860.tif 000004
【符号の説明】
【００６４】
１  包装構造体
２  包装材
３  内部空間
４  パッケージ
４０  把持部
５  使い捨て着用物品
５２  裏面シート
５３  吸収体
【図１】
2017099860.tif 000006
【図２】
2017099860.tif 000007